(57)【要約】【課題】屋外で使用されるディスプレイを長寿命化できるとともに、自身の生産性、安定性、耐久性、光学特性等も良好な屋外ディスプレイ用フィルムを提供する。【解決手段】屋外ディスプレイ用フィルム１は、ポリエステルフィルム２と、ポリエステルフィルム２上に形成された日射反射積層膜４を有し、日射反射積層膜４が、酸化物層と金属層とが交互に計（２ｎ＋１）層［ｎは２以上の整数］積層された多層構造体であり、金属層が、銀または銀合金を主成分として含有する。【選択図】図２
2013246314.tif 000002
【特許請求の範囲】
【請求項１】
ポリエステルフィルムの一方の主面に日射反射積層膜を有する屋外ディスプレイ用フィルムであって、
前記日射反射積層膜は、酸化物層と金属層とが交互に計（２ｎ＋１）層［ｎは２以上の整数］積層された多層構造体であり、前記金属層が、銀または銀合金を主成分として含有することを特徴とする屋外ディスプレイ用フィルム。
【請求項２】
前記屋外ディスプレイ用フィルムは、ＪＩＳ  Ａ５７５９に準じて測定される可視光線透過率が６５％以上、可視光線反射率が１０％以下、日射反射率が２５％以上、遮蔽係数が０．７未満であることを特徴とする請求項１記載の屋外ディスプレイ用フィルム。
【請求項３】
前記金属層が２〜４層設けられている請求項１または２に記の屋外ディスプレイ用フィルム。
【請求項４】
前記酸化物層が酸化亜鉛を主成分とし、１種以上の亜鉛以外の金属元素を含有する酸化物層である請求項１乃至３のいずれか１項記載の屋外ディスプレイ用フィルム。
【請求項５】
前記亜鉛以外の金属元素が、アルミニウム、チタン、またはガリウムであることを特徴とする請求項４項記載の屋外ディスプレイ用フィルム。
【請求項６】
前記金属層が、パラジウムまたは金を含有する銀合金であることを特徴とする請求項１ 乃至５のいずれか１項記載の屋外ディスプレイ用フィルム。
【請求項７】
前記屋外ディスプレイ用フィルムは、ハードコート層をさらに有することを特徴とする請求項１乃至６のいずれか１項記載の屋外ディスプレイ用フィルム。
【請求項８】
前記屋外ディスプレイ用フィルムは、紫外線吸収剤を含有する粘着層をさらに有することを特徴とする請求項１乃至７のいずれか１項記載の屋外ディスプレイ用フィルム。
【請求項９】
屋外用ディスプレイにおけるディスプレイ本体の前面に配置される前面板にフィルムが貼着されてなるフィルム付き前面板であって、
前記フィルムが請求項１乃至８のいずれか１項記載の屋外ディスプレイ用フィルムであることを特徴とするフィルム付き前面板。
【請求項１０】
請求項９記載のフィルム付き前面板を有することを特徴とする屋外用ディスプレイ。 
【発明の詳細な説明】
【技術分野】
【０００１】
本発明は、屋外で使用されるディスプレイに貼り合わされて使用される屋外ディスプレイ用フィルム、ならびにこれを用いたフィルム付き前面板および屋外用ディスプレイに関する。
【背景技術】
【０００２】
近年、フラットパネルディスプレイ等のディスプレイの薄型化および大型化に伴って、屋外でのディスプレイの使用が検討されている。このような屋外で使用されるディスプレイとしては、例えば、交通機関における行先表示、店舗の店頭における広告、その他の情報表示を行うものが挙げられる。しかしながら、屋外でディスプレイを使用した場合、ディスプレイに近赤外部から赤外部にかけての光線（熱線）が入射して、ディスプレイの温度が上昇し、該ディスプレイの寿命が短くなるおそれがある。また、ディスプレイは衝撃により破損しやすく、特に屋外で使用した場合に破損するおそれが高く、破損した場合には周囲に破片が飛散しやすい。
【０００３】
ここで、建物の窓、あるいは乗物の窓の屋外から屋内への熱線の侵入を抑え、またガラスの破損防止として熱線遮蔽機能が付与された飛散防止フィルムが知られる。このような熱線遮蔽機能が付与された飛散防止フィルムは、ガラスが破損した場合に破片が飛散するのを防ぐと同時に、可視光線を透過させ、また熱線を遮蔽させることから、建物や車両等の窓ガラスに貼着し、入射する太陽エネルギーを遮断して冷房効果を向上させるために用いられる。
【０００４】
熱線遮蔽フィルムとしては、例えば、透明フィルムの表面に、Ａｌ、Ａｇ、Ａｕ等の金属薄膜をスパッタリングや蒸着により形成してなるもの、アンチモン含有酸化スズ（ＡＴＯ）、インジウム含有酸化スズ（ＩＴＯ）などの金属酸化物を含有してなるもの（例えば、特許文献１参照）、薄膜を多層積層したものが知られている（例えば、特許文献２参照）。
【先行技術文献】
【特許文献】
【０００５】
【特許文献１】特開平８−２８１８６０号公報
【特許文献２】特開２００１−３１０４０７号公報
【発明の概要】
【発明が解決しようとする課題】
【０００６】
しかしながら、上述した熱線遮蔽フィルムによっては、熱線遮蔽フィルムが太陽光を吸収しディスプレイの温度が上昇し、ディスプレイとしての視認性に問題があった。
【０００７】
本発明は、上記課題を解決するためになされたものであって、視認性に優れ熱線遮蔽効果を長時間維持することができる熱線遮蔽フィルムを提供することを目的とする。
【課題を解決するための手段】
【０００８】
本発明の屋外ディスプレイ用フィルムは、ポリエステルフィルムの一方の主面に日射反射積層膜を有するものであって、この日射反射積層膜が、酸化物層と金属層とが交互に計（２ｎ＋１）層［ｎは２以上の整数］積層された多層構造体であり、金属層が、銀または銀合金を主成分として含有することを特徴としている。
【０００９】
本発明のフィルム付き前面板は、屋外用ディスプレイにおけるディスプレイ本体の前面に配置される前面板にフィルムが貼着されてなるフィルム付き前面板であって、前記フィルムが上記した本発明の屋外ディスプレイ用フィルムであることを特徴とする。
【００１０】
本発明の屋外用ディスプレイは、上記した本発明のフィルム付き前面板を有することを特徴とする。
【発明の効果】
【００１１】
本発明の屋外ディスプレイ用フィルムによれば、特定の日射反射積層膜を有することで、屋外用ディスプレイを長寿命化できる。また、本発明のフィルム付き前面板および屋外用ディスプレイによれば、本発明の屋外ディスプレイ用フィルムを有することで、屋外用ディスプレイを長寿命化できる。
【図面の簡単な説明】
【００１２】
【図１】屋外ディスプレイ用フィルムの一実施形態を示す断面図。
【図２】屋外用ディスプレイの一実施形態を模式的に示す断面図。
【図３】屋外用ディスプレイの第１の変形例を模式的に示す断面図。
【図４】屋外用ディスプレイの第２の変形例を模式的に示す断面図。
【図５】屋外用ディスプレイの第３の変形例を模式的に示す断面図。
【図６】屋外用ディスプレイの第４の変形例を模式的に示す断面図。
【図７】屋外用ディスプレイの第５の変形例を模式的に示す断面図。
【発明を実施するための形態】
【００１３】
以下、屋外ディスプレイ用フィルムの実施形態について図面を参照して説明する。
図１は、屋外ディスプレイ用フィルムの一実施形態を示す断面図である。
【００１４】
屋外ディスプレイ用フィルム１は、例えば、ポリエステルフィルム２の一方の主面にハードコート層３を有し、他方の主面に日射反射積層膜４を有する。なお、屋外ディスプレイ用フィルム１には、図示するように、日射反射積層膜４上にさらに保護層５や粘着層６が設けられていてもよい。
【００１５】
ポリエステルフィルム２は、屋外ディスプレイ用フィルム１における基材となるものである。ポリエステルフィルム２は、例えばポリエチレンテレフタレート、ポリエチレンナフタレート、ポリメタクリレート等からなるものである。
【００１６】
これらのなかでもポリエチレンテレフタレートフィルムのように延伸法で作製されるものは比較的に高強度であり、製造時や加工時における折れなどの欠陥の発生を抑制できることから好ましい。ポリエステルフィルム２の厚さは必ずしも限定されないが、５〜２００μｍが好ましい。厚さを５μｍ以上とすることで、ポリエステルフィルム２の製造時や加工時における折れなどの欠陥の発生を抑制することができるために好ましい。また、２００μｍ以下とすることで、屋外ディスプレイ用フィルム１の全体の厚さを抑制することができるために好ましい。ポリエステルフィルム２の厚さは、３０〜１５０μｍが好ましく、４０〜１１０μｍがより好ましい。
【００１７】
ハードコート層３は、ポリエステルフィルム２に比べて高い硬度を有するものであり、屋外ディスプレイ用フィルム１のガラス貼付時にポリエステルフィルム２の表面に細かな擦り傷が発生することを抑制し、またポリエステルフィルム２の収縮を抑制するために設けられる。
【００１８】
ハードコート層３の硬度は、鉛筆硬度でＨ以上が好ましく、Ｈ〜３Ｈがより好ましい。鉛筆硬度をＨ以上とすることで、ポリエステルフィルム２における擦り傷等を効果的に抑制できる。一方、鉛筆硬度は２Ｈ程度もあれば擦り傷等を十分に抑制でき、またハードコート層３が硬くなりすぎるためにクラック等が発生することも抑制できる。なお、本発明におけるハードコート層３の鉛筆硬度は、ポリエステルフィルム２上に形成したハードコート層３について、ＪＩＳＫ５４００（１９９０）に準じて荷重１００ｇで測定されるものである。
【００１９】
ハードコート層３の厚さは、０．５〜２０μｍが好ましく、１〜１０μｍがより好ましい。ハードコート層３の厚さを０．５μｍ以上とすることで、ポリエステルフィルム２における擦り傷、収縮等を効果的に抑制できる。一方、ハードコート層３の厚さは２０μｍ程度もあればポリエステルフィルム２における擦り傷、収縮等を十分に抑制でき、またハードコート層３が硬くなりすぎるためにクラック等が発生することも抑制できる。
【００２０】
このようなハードコート層３は、例えば樹脂自身の作用あるいは硬化剤等によって架橋硬化する硬化性樹脂からなるものである。具体的には、ウレタン系樹脂、アミノプラスト系樹脂、シリコーン系樹脂、エポキシ系樹脂、アクリル系樹脂等の単独硬化型の熱・紫外線・電子線硬化性樹脂、ポリエステル系樹脂、アクリル系樹脂、エポキシ系樹脂等の硬化剤によって硬化する熱硬化性樹脂等が挙げられる。これらの中でも、良好なハードコート層３を簡便に形成できることから、アクリル系樹脂が好適なものとして挙げられる。
【００２１】
日射反射積層膜４は、近赤外部から赤外部にかけての光線（熱線）を反射させるために設けられており、例えばｎ＝２の場合はポリエステルフィルム２側から順に、第１の亜鉛酸化物層４１、第１の銀合金層４２、第２の亜鉛酸化物層４３、第２の銀合金層４４、第３の亜鉛酸化物層４５が積層されてなる。日射反射積層膜における「日射反射」とは、ＪＩＳ  Ａ５７５９に準じて測定される日射反射率が２０％以上であり、日射吸収率が日射反射率よりも低いことを意味する。
【００２２】
第１、第２、第３の亜鉛酸化物層４１、４３、４５（以下、これらをまとめて単に亜鉛酸化物層という場合がある）は、いずれも亜鉛および亜鉛以外の金属元素の酸化物からなる。このような酸化物としては、亜鉛単独の酸化物（酸化亜鉛）と、亜鉛および亜鉛以外の金属元素の複合酸化物とを含むものが挙げられる。このような酸化物は、さらに亜鉛以外の金属元素単独の酸化物を含んでいてもよい。
【００２３】
また、この酸化物は、酸化物を構成する亜鉛と亜鉛以外の金属元素とにおいて亜鉛が主たる酸化物構成元素となる。具体的には、亜鉛と亜鉛以外の金属元素との合計量において好ましくは亜鉛が５０原子％以上、より好ましくは７５原子％以上、さらに好ましくは８５％以上である。そして、亜鉛以外の金属元素の含有量は、亜鉛と亜鉛以外の金属元素との合計量において好ましくは、５０原子％以下、より好ましくは２５原子％以下、さらに好ましくは１５原子％以下である。
【００２４】
このような亜鉛酸化物層によれば、例えば、その結晶性等により銀合金層との相性が良好となるために、銀合金層の安定性、耐久性を良好とすることができる。なお、第１、第２、第３の亜鉛酸化物層４１、４３、４５は、互いに異なる組成を有することができるが、通常は同一の組成を有することが好ましい。
【００２５】
一方、第１、第２の銀合金層４２、４４（以下、これらをまとめて単に銀合金層という場合がある）は、いずれもパラジウムおよび金から選ばれる少なくとも１種の金属を含有する銀合金からなるものである。このような銀合金層によれば、パラジウムおよび金から選ばれる少なくとも１種の金属を含有することで、良好な安定性、耐久性を得ることができる。なお、第１、第２の銀合金層４２、４４についても、互いに異なる組成を有することができるが、通常は同一の組成を有するものとされる。
【００２６】
このような亜鉛酸化物層と銀合金層とからなる日射反射積層膜４によれば、銀合金層自体の安定性、耐久性が良好であることに加えて、亜鉛酸化物層と銀合金層との相性が良好であるために、銀合金層の安定性、耐久性をさらに良好とすることができる。このため、従来の日射反射積層膜のように安定性、耐久性を良好とするために一対のポリエステルフィルムで挟持する必要がなく、生産性を良好としつつ、安定性、耐久性の良好なものとすることができる。
【００２７】
また、日射反射積層膜４を銀合金層を２〜４層有するものとすることで、良好な光学特性、例えば可視光線透過率と日射反射率とのバランスのとれたものとできる。すなわち、亜鉛酸化物層と銀合金層との３層構造、すなわち銀合金層を１層有するものの場合、必ずしも可視光線透過率と日射反射率とのバランスのとれたものを得ることができない。また、銀合金層を５層以上有するものについても、必ずしも可視光線透過率と日射反射率とのバランスのとれたものを得ることができず、また生産性にも優れない。
【００２８】
亜鉛酸化物層と銀合金層との５，７，９層構造の日射反射積層膜４を有するものによれば、例えばガラス板に貼着した場合、ＪＩＳ  Ａ５７５９に準じて測定される可視光線透過率を６５％以上、可視光線反射率を１０％以下、日射反射率を２５％以上、遮蔽係数を０．７未満とすることができ、バランスのとれた光学特性とすることができる。
【００２９】
亜鉛酸化物層は、屈折率が１．７〜２．３であることが好ましく、１．８〜２．２であることがより好ましく、１．９〜２．１であることがさらに好ましい。このような屈折率とすることにより、銀合金層との干渉効果で可視光線透過率、日射反射率共に高くすることができる。なお、屈折率は、波長５５５ｎｍにおける屈折率を意味する。
【００３０】
亜鉛酸化物層における亜鉛以外の金属元素としては、例えば、スズ、アルミニウム、クロム、チタン、マグネシウム、ガリウムが好適なものとして挙げられ、これらは１種のみまたは２種以上を用いることができる。これらの中でも、特にアルミニウム、チタン、またはガリウムを用いることで、例えば銀合金層との相性を良好とすることができ、また内部応力を効果的に低減して銀合金層との密着性を高めることができ、結果として安定性、耐久性を良好とすることができる。
【００３１】
亜鉛以外の金属元素がアルミニウムまたはガリウムの場合、酸化物中におけるアルミニウム元素またはガリウム元素の含有量は、亜鉛元素とアルミニウム元素またはガリウム元素との合計量中、１〜１５原子％が好ましい。アルミニウム元素またはガリウム元素の含有量を１原子％以上とすることで、例えば亜鉛酸化物層の内部応力を効果的に低減し、銀合金層との密着性を高めて安定性、耐久性を良好とすることができる。一方、１０原子％以下とすることで、例えばその結晶性を保って銀合金層との相性を維持し、結果として耐湿性等を良好とすることができる。アルミニウム元素またはガリウム元素の含有量は、亜鉛元素とアルミニウム元素またはガリウム元素との合計量中、１．５〜１０原子％が好ましく、１．５〜８．０原子％がより好ましい。
【００３２】
一方、亜鉛以外の元素がチタンの場合、チタン元素の含有量は、亜鉛元素とチタン元素との合計量中、２〜２０原子％が好ましい。チタン元素の含有量を２原子％以上とすることで、例えば亜鉛酸化物層の内部応力を効果的に低減し、銀合金層との密着性を高めて安定性、耐久性を良好とすることができる。一方、２０原子％以下とすることで、例えばその結晶性を保って銀合金層との相性を維持し、結果として耐湿性等を良好とすることができる。チタン元素の含有量は、亜鉛元素とチタン元素との合計量中、３〜１５原子％が好ましい。
【００３３】
なお、本発明の屋外ディスプレイ用フィルムの亜鉛酸化物層をチタン酸化物層やインジウム酸化物層等としたものについても、屋外で使用されるディスプレイを長寿命化する効果が認められる。しかし、屋外ディスプレイ用フィルムの生産性、安定性、耐久性、光学特性等を良好にする観点からは、本発明の屋外ディスプレイ用フィルムのような特定の亜鉛酸化物層とすることが好ましい。
【００３４】
例えばｎ＝２の場合は第１、第３の亜鉛酸化物層４１、４５の膜厚（幾何学的膜厚、以下同様）はそれぞれ２５〜４５ｎｍが好ましく、第２の亜鉛酸化物層４３の膜厚は４０〜９０ｎｍが好ましい。第１、第３の亜鉛酸化物層４１は３０〜４５ｎｍがより好ましく、第２の亜鉛酸化物層４３の膜厚は５０〜９０ｎｍがより好ましい。
【００３５】
第１、第２の銀合金層４２、４４は、いずれもパラジウムおよび金から選ばれる少なくとも１種の金属を含有する銀合金からなるものである。パラジウムおよび金の合計した含有量は、銀、パラジウム、および金の合計量中、０．２〜３質量％が好ましく、０．２〜１．５質量％がより好ましい。パラジウム、金の含有量をこのような範囲内とすることで、例えば銀の拡散を抑制し、これにより耐湿性を高くすることができ、また銀合金層の比抵抗を１０μΩｃｍ以下にすることができる。
【００３６】
銀合金層の厚みは、いずれも５〜２５ｎｍが好ましく、５〜２０ｎｍがより好ましく、５〜１５ｎｍがさらに好ましい。
【００３７】
このような日射反射積層膜４は表面抵抗値が４Ω／ｓｑ以下であることが好ましい。このような表面抵抗値を有するものによれば、電磁波遮蔽効果が良好となり、電磁波シールドフィルムとして電子機器の誤動作を効果的に抑制することができる。
【００３８】
保護層５は、粘着層６との密着性を向上させるために設けられるものであり、日射反射積層膜４を水分等から保護する役割も果たしている。保護層５は必要に応じて日射反射積層膜４上に設けられるものであり、スズ、インジウム、チタン、ケイ素、ガリウム等の金属の酸化物もしくは窒化物の層、または水素化炭素を主成分として含む層等が挙げられる。保護層５としては、特に、インジウム、スズ、およびガリウムの酸化物層、または水素化炭素を主成分として含む層が好ましい。
【００３９】
保護層５の膜厚は、２〜３０ｎｍが好ましく、３〜２０ｎｍがより好ましく、３〜１０ｎｍがさらに好ましい。保護層５の膜厚を２ｎｍ以上とすることで、粘着層６との密着性を向上させ、日射反射積層膜４を水分等から効果的に保護することができる。また、保護層５の膜厚を３０ｎｍ以下とすることで、日射反射積層膜４を水分等から効果的に保護しつつ、屋外ディスプレイ用フィルム１の全体の厚みも抑制することができる。
【００４０】
粘着層６は、屋外ディスプレイ用フィルム１を屋外用ディスプレイに貼着するために利用されるものであり、必要に応じて設けられるものである。粘着層６としては、粘着剤のみからなるもの、または粘着剤中に紫外線吸収剤が含有されたものが挙げられる。これらの中でも紫外線吸収剤を含有するものは、屋外ディスプレイ用フィルム１を屋外用ディスプレイに貼着したときに、屋外用ディスプレイへの紫外線の影響を低減できるために好ましい。例えば、屋外用ディスプレイの前面部分には紫外線によって劣化しやすい色素を含有する光学層が配置される場合があるが、紫外線吸収剤を含有する粘着層６によれば、その位置関係によっても異なるが色素を含有する光学層の紫外線による劣化を抑制できる。
【００４１】
紫外線吸収剤としては、例えばトリアジン系紫外線吸収剤が好適に用いられる。紫外線吸収剤としてはベンゾフェノン系やベンゾトリアゾール系紫外線吸収剤も知られているが、これらの紫外線吸収剤は、粘着剤の架橋を不足させ、保持力を低下させたり、黄変させたりするおそれがある。このため、紫外線吸収剤としては、トリアジン系紫外線吸収剤を用いることが好ましい。
【００４２】
粘着剤としては、アクリル系粘着剤、シリコーン系粘着剤、ウレタン系粘着剤、ブタジエン系粘着剤が挙げられ、これらの中でもアクリル系粘着剤が好適に用いられる。アクリル系粘着剤は、アクリル系単量体単位を主成分として含む重合体であって、アクリル系単量体としては、（メタ）アクリル酸、イタコン酸、（無水）マレイン酸、（無水）フマル酸、クロトン酸、これらのアルキルエステルが挙げられる。ここで、（メタ）アクリル酸とは、アクリル酸およびメタクリル酸の総称として使用している。
【００４３】
このような粘着層６、特に紫外線吸収剤を含有する粘着層６を有するものによれば、例えば屋外用ディスプレイにおける前面板等のガラス板に貼着した場合、ＪＩＳ  Ａ５７５９に準じて測定される紫外線透過率を１％以下とすることができ、屋外用ディスプレイへの紫外線の影響を低減できるために好ましい。
【００４４】
図２は、フィルム付き前面板、およびこれを用いた屋外用ディスプレイの一実施形態を模式的に示す断面図である。フィルム付き前面板１０は、例えば、主として表示を行うディスプレイ本体２０の前面に配置される前面板１１のディスプレイ本体２０側の主面に、屋外ディスプレイ用フィルム１が自身の粘着層６によって貼着されて構成されている。屋外ディスプレイ用フィルム１は、例えば、ポリエステルフィルム２におけるディスプレイ本体２０側の主面にハードコート層３が設けられ、前面板１１側の主面に順に、日射反射積層膜４、保護層５、および粘着層６が設けられている。
【００４５】
図示しないが、フィルム付き前面板１０の少なくとも一方の主面、例えば、前面板１０におけるディスプレイ本体２０側とは反対側の主面、フィルム付き前面板１０におけるディスプレイ本体２０側の最表面に配置されるハードコート層３等のディスプレイ本体２０側の表面には、反射防止のために反射防止フィルムを設けてもよい。反射防止フィルムとしては、低屈折率の樹脂フィルムが挙げられ、良好な反射防止機能が得られることからフッ素樹脂系のフィルムが好ましい。このようなフィルムとしては、例えば、旭硝子社製のＡＲＣＴＯＰ（商品名）、日油社製のリアルック（商品名）が挙げられる。
【００４６】
ＡＲＣＴＯＰ（商品名）は、自己修復性と飛散防止特性とを有するポリウレタン系軟質樹脂フィルムの片面に、非結晶性の含フッ素重合体からなる低屈折率の反射防上層を形成して反射防止処理を施したものである。ポリウレタン系軟質樹脂フィルム中には近赤外線吸収剤を混入しておき、近赤外線遮蔽効果を持たせてもよい。反射防止層は、その反射防止層自身について、可視域での反射率が最低となる波長が５００〜６００ｎｍ、特に５３０〜５９０ｎｍであることが好ましい。
【００４７】
図示しないが、前面板１０におけるディスプレイ本体２０側とは反対側の主面には、反射防止フィルムを設ける代わりに、該主面に直接に反射防止処理を施してもよい。反射防止処理としては、例えば、シリカ膜中にポーラスな構造を持たせて屈折率を低下させたポーラスシリカ膜等の低屈折率膜を形成する方法や該主面に酸化チタン／酸化ケイ素膜を真空成膜で形成する方法が挙げられる。
【００４８】
屋外用ディスプレイ３０は、例えば、ディスプレイ本体２０の前面にこのようなフィルム付き前面板１０が配置されて構成されている。このような屋外用ディスプレイ３０によれば、ディスプレイ本体２０の前面に日射反射積層膜４を有することから、入射する太陽エネルギーを遮断してディスプレイ本体２０の温度上昇を抑制でき、長寿命化を図ることできる。また、屋外ディスプレイ用フィルム１は、電磁波遮蔽効果を有することから、電磁波シールドフィルムとして電子機器の誤動作を抑制し、電波の漏洩も防止することができる。さらに、前面板が破損したときの飛散を抑制して、安全性を向上できる。
【００４９】
また、このような屋外用ディスプレイ３０によれば、屋外ディスプレイ用フィルム１の生産性、安定性、耐久性、光学特性等が良好なことから、生産性、安定性、耐久性、光学特性等も良好となる。なお、屋外用ディスプレイ３０は、必ずしもディスプレイ本体２０の前面にフィルム付き前面板１０が設けられたものである必要はなく、例えばディスプレイ本体２０に屋外ディスプレイ用フィルム１が直接貼着されたものであってもよい。
【００５０】
以上、本発明の屋外ディスプレイ用フィルム１の一実施形態について説明したが、本発明の屋外ディスプレイ用フィルム１、特に日射反射積層膜４は、必ずしも上記したものに限られない。日射反射積層膜４としては、少なくとも、酸化物層と金属層とが交互に計（２ｎ＋１）層［ｎは２以上の整数］積層された多層構造体であって、該金属層が銀または銀合金を主成分として含有するものであればよい。
【００５１】
このような日射反射積層膜４としては、酸化物層と金属層とを合計した層数が、３層、５層、７層、９層、１１層、１３層等の多層構造体が挙げられる。これらの中でも、高い近赤外線遮蔽能が得られる観点からは、５層以上、すなわち、５層、７層、９層、１１層、１３層等とすることが好ましい。
【００５２】
酸化物層としては、例えば、ビスマス、ジルコニウム、アルミニウム、チタン、スズ、インジウム、および亜鉛から選ばれる１種以上の金属の酸化物を主成分とするものが挙げられる。好ましくは、チタン、スズ、インジウム、および亜鉛からなる選ばれる１種以上の金属の酸化物を主成分とするものである。
【００５３】
特に、吸収が小さく、屈折率が２前後であることから、亜鉛の酸化物を主成分とするものが好ましい。また、屈折率か大きく、好ましい色調を少ない層数で得られることから、チタンの酸化物を主成分とするものも好ましい。なお、各酸化物層は、複数の酸化物層から構成されていてもよい。例えば、亜鉛の酸化物を主成分とする酸化物層と、スズの酸化物を主成分とする酸化物層とから構成されていてもよい。
【００５４】
亜鉛の酸化物を主成分とする酸化物層は、亜鉛以外の金属元素を含有する酸化物層が好ましい。亜鉛以外の金属元素としては、例えば、スズ、アルミニウム、クロム、チタン、マグネシウム、ガリウムが挙げられ、これらの中でも、アルミニウム、チタン、またはガリウムが好ましい。亜鉛以外の金属元素の含有割合は、亜鉛以外の金属元素の合量と亜鉛との総量に対して１〜１５原子％が好ましい。
【００５５】
金属層は２〜６層設けられていることが好ましく、パラジウムまたは金を含有する銀合金からなるものが好ましい。金属層の合計膜厚は、例えば、得られる屋外ディスプレイ用フィルム１の抵抗値の目標を２．５Ω／□とした場合、２５〜４０ｎｍが好ましく、２５〜３５ｎｍがより好ましく、抵抗値の目標を１．５Ω／□とした場合、３５〜５０ｎｍが好ましく、３５〜４５ｎｍがより好ましい。このような合計膜厚を金属層数で適宜配分する。なお、金属層の数が多くなると各金属層の比抵抗が上がるので、抵抗を下げるため結果として合計膜厚は大きくなる傾向にある。
【００５６】
例えば、酸化物層と金属層とが交互に７層積層される場合、ポリエステルフィルム２側からの酸化物層と金属層とを含めた順序で、２層目の金属層、４層目の金属層、６層目の金属層における４層目の金属層の膜厚が、２層目の金属層の膜厚よりも大きくかつ６層目の金属層の膜厚よりも大きいことが好ましい。このような構成とすることで、表面の色調を赤みが抑制された好ましい色調にできる。
【００５７】
酸化物層の膜厚は、ポリエステルフィルム２に最も近い酸化物層および最も基体から遠い酸化物層が２０〜６０ｎｍであることが好ましく、２５〜５０ｎｍがより好ましく、２５〜４５ｎｍが特に好ましく、３０〜４５ｎｍがとりわけ好ましい。それ以外の酸化物層が２５〜１２０ｎｍであることが好ましく、３０〜１００ｎｍがより好ましく、４０〜９０ｎｍが特に好ましく、５０〜９０ｎｍがとりわけ好ましい。
【００５８】
酸化物層と金属層との全合計膜厚は、例えば、金属層数が２の場合は、１４０〜２００ｎｍが好ましく、１５０〜１９０ｎｍがより好ましく、金属層数が３の場合は、１８０〜３３０ｎｍが好ましく、１９０〜３００ｎｍがより好ましく、金属層数が４の場合は、２２０〜４２０ｎｍが好ましく、２３０〜３７０ｎｍがより好ましい。
【００５９】
図３〜７は、屋外用ディスプレイ３０の変形例を模式的に示す断面図であり、特に屋外ディスプレイ用フィルム１の変形例を模式的に示す断面図である。
【００６０】
図３に示すように、屋外ディスプレイ用フィルム１は、例えば、ポリエステルフィルム２の前面板１１側の主面に順に、ハードコート層３、日射反射積層膜４、保護層５、および粘着層６が設けられたものでもよい。
【００６１】
また、図４、５に示すように、屋外ディスプレイ用フィルム１は、必ずしもハードコート層３を有しなくてもよい。すなわち、図４に示すように、ポリエステルフィルム２の前面板１１側の主面に順に、日射反射積層膜４、保護層５、および粘着層６が設けられたものでもよい。また、図５に示すように、ポリエステルフィルム２のディスプレイ本体２０側の主面に順に日射反射積層膜４および保護層５が設けられ、前面板１１側の主面に粘着層６が設けられたものでもよい。
【００６２】
さらに、図６、７に示すように、屋外ディスプレイ用フィルム１は、ポリエステルフィルム２に対する各層の位置関係が反対となるように配置されていてもよい。すなわち、図６に示すように、ポリエステルフィルム２のディスプレイ本体２０側の主面に順に、ハードコート層３、日射反射積層膜４、および保護層５が設けられ、前面板１１側の主面に粘着層６が設けられたものでもよい。また、図７に示すように、ポリエステルフィルム２のディスプレイ本体２０側の主面に順に日射反射積層膜４および保護層５が設けられ、前面板１１側の主面に順にハードコート層３および粘着層６が設けられたものでもよい。
【００６３】
なお、上記した屋外ディスプレイ用フィルム１は、いずれも保護層５を有するものとしたが、保護層５は必ずしも必須構成ではなく、必要に応じて省略できる。また、フィルム付き前面板１１には、必要に応じて、反射防止フィルムを設けてもよいし、反射防止処理を施してもよい。さらに、フィルム付き前面板１１は、いずれも前面板１１に屋外ディスプレイ用フィルム１のみが設けられたものを示したが、必要に応じて、かつ本発明の趣旨に反しない限度において、他の光学フィルタ等を設けることもできる。
【００６４】
屋外用ディスプレイ３０は、画像の表示が可能なものであれば特に制限されず、例えば、プラズマディスプレイ、液晶ディスプレイ、ＥＬディスプレイ等が好適なものとして挙げられる。
【００６５】
前面板１１は、可視光を透過できる材料からなるものであればよく、例えば、ガラス板（風冷強化ガラス板、化学強化ガラス板等の強化ガラス板を含む。）、ポリエチレンテレフタレート板、ポリブチレンテレフタレート板等のポリエステル系樹脂板、トリアセチルセルロース板等のセルロース系樹脂板、アクリル系樹脂板、またはポリカーボネート系樹脂板が挙げられる。前面板１１としては、十分な剛性を有すること、熱に対して変形がほとんどないこと、質感等の外観に優れること等の理由から、ガラス板が好適に用いられる。
【００６６】
前面板１１の厚さは、０．１〜２０ｍｍが好ましく、０．７〜５．０ｍｍがより好ましい。前面板１１の厚さを上記範囲とすることで、強度を確保し、製造工程における損傷等を抑制でき、重量の増加も抑制できる。
【００６７】
フィルム付き前面板１０は、例えばＪＩＳ  Ａ５７５９に準じて測定される可視光線透過率が６５％以上、可視光線反射率が１０％以下、日射反射率が２５％以上、遮蔽係数が０．７未満であることが好ましい。可視光線透過率は、７０％以上がより好ましく、７２％以上が特に好ましい。日射反射率は３０％以上が好ましく、３２％以上が特に好ましい。このような可視光線透過率、日射反射率等を有するものとすることで、例えば、画像の視認性と、太陽エネルギーの遮断による温度上昇の抑制とを両立できる。このような可視光線透過率、日射反射率は、主として、屋外ディスプレイ用フィルム１における日射反射積層膜４を亜鉛酸化物層と銀合金層とからなるものとし、かつその積層数を５層、すなわち銀合金層を２層とすることで達成できる。
【００６８】
また、フィルム付き前面板１０は、例えばＪＩＳ  Ａ５７５９に準じて測定される紫外線透過率が１％以下であることが好ましい。このような紫外線透過率とすることで、屋外用ディスプレイ３０への紫外線の影響を効果的に低減できる。なお、このような紫外線透過率についても、上記したように屋外ディスプレイ用フィルム１に紫外線吸収剤を含有する粘着層６を設けることにより達成することができる。
【００６９】
次に、屋外ディスプレイ用フィルム１の製造方法について説明する。
屋外ディスプレイ用フィルム１は、例えば、ポリエステルフィルム２の一方の主面に熱硬化性樹脂等を塗布および硬化させてハードコート層３を形成するとともに、他方の主面にスパッタ法、真空蒸着法、イオンプレーティング法、化学的気相成長法等により日射反射積層膜４を形成し、必要に応じて日射反射積層膜４上に保護層５、粘着層６を形成することにより製造できる。
【００７０】
日射反射積層膜４の形成は、品質、特性の安定性が良好であることから、特にスパッタ法により行うことが好ましい。スパッタ法としては、ＤＣスパッタ法、ＡＣスパッタ法、高周波スパッタ法等が挙げられる。スパッタ法による日射反射積層膜４の形成は、例えば以下のようにして行うことができる。
【００７１】
まず、酸素ガスを混合したアルゴンガスを導入しながら、ポリエステルフィルム２の表面に亜鉛およびチタンの酸化物からなる混合ターゲットを用いてＤＣスパッタを行い、第１の亜鉛酸化物層４１を形成する。また、アルゴンガスを導入しながら、銀合金ターゲットを用いてＤＣスパッタを行い、第１の銀合金層４２を形成する。このような操作を繰り返して行い、第１の銀合金層４２上に、第２の亜鉛酸化物層４３、第２の銀合金層４４、第３の亜鉛酸化物層４５を順に形成することで日射反射積層膜４を形成することができる。
【００７２】
亜鉛酸化物層、銀合金層の各層の厚みは、ＤＣスパッタを行う際の電力密度とスパッタ時間とにより調整することができる。また、上記した混合ターゲットは、各金属単独の酸化物の高純度（通常９９．９％）粉末を混合し、冷間静水圧プレス等を用いて成形し焼結することにより製造できる。
【実施例】
【００７３】
以下に、実施例を挙げて本発明を具体的に説明するが、本発明はこれらの例によって限定されない。なお、実施例における膜厚は光学特性あるいはスパッタ成膜レートとスパッタ時間とから求めた値であり、実際に測定した膜厚ではない。実施例における各特性は、以下のよう測定した。例１〜３、５〜９が実施例、例４、１０〜１３が比較例である。
【００７４】
（可視光線透過率（Ｔｖ）、可視光線反射率（Ｒｖ）、日射透過率（Ｔｅ）、日射反射率（Ｒｅ）の測定）
屋外ディスプレイ用フィルムを５０ｍｍ×５０ｍｍのサイズに切断し、その粘着層を介して５０ｍｍ×５０ｍｍ、厚さ３ｍｍのソーダライムガラス板に気泡の入らないように均一に貼り付けてフィルム付きガラスを作製した。このフィルム付きガラスについて、ＪＩＳ  Ａ５７５９に準拠して島津製作所社製のＵＶ−３１５０分光光度計により測定した。光源はガラス側より入射させた。
【００７５】
（遮蔽係数の測定）
屋外ディスプレイ用フィルムを５０ｍｍ×５０ｍｍのサイズに切断し、その粘着層を介して５０ｍｍ×５０ｍｍ、厚さ３ｍｍのソーダライムガラス板に気泡の入らないように均一に貼り付けてフィルム付きガラスを作製した。このフィルム付きガラスについて、ＪＩＳ  Ｒ３１０６に準拠して日本分光株式会社製のＦＴ／ＩＲ−４２０フーリエ変換赤外分光光度計により垂直放射率を測定し、ＪＩＳ  Ａ５７５９に準拠して計算により求めた。
【００７６】
［例１］
ロールコータを用いて以下のようにして日射反射積層膜が（２ｎ＋１）層［ｎ＝２］の屋外ディスプレイ用フィルムを作製した。
まず、ハードコート層が形成されたＰＥＴフィルム（ＰＥＴフィルムの厚さ：１００μｍ）のハードコート層が形成されていない表面（日射反射積層膜の形成面）の洗浄を目的としてイオンビームによる乾式洗浄を行った。この乾式洗浄は、アルゴンガスに約３０％の酸素を混合した混合ガスを導入しながら１００Ｗの電力を投入し、イオンビームソースによりイオン化されたアルゴンイオンおよび酸素イオンを照射して行った。
【００７７】
次いで、上記形成面に、酸化亜鉛および酸化チタンを混合し焼成して得たターゲット（酸化亜鉛：酸化チタン＝９０：１０（質量比））を用いてアルゴンガスに１０体積％の酸素ガスを混合して導入し、０．１Ｐａの圧力で、ＡＣマグネトロンスパッタを行い、電力密度とスパッタ時間を調整して厚さ４０ｎｍの亜鉛およびチタンの酸化物層（第１の亜鉛酸化物層、組成略称：ＴＺＯ）を形成した。
【００７８】
第１の亜鉛酸化物層上に、パラジウムを１．０質量％ドープした銀合金ターゲットを用いてアルゴンガスを導入しながら、０．３Ｐａの圧力で周波数１００ｋＨｚ、反転パルス幅５μｓｅｃのＤＣマグネトロンスパッタを行い、電力密度とスパッタ時間とを調整して厚さ１０ｎｍの金属層（第１の銀合金層）を形成した。
【００７９】
第１の銀合金層上に、酸化亜鉛および酸化チタンを混合し焼成して得たターゲット（酸化亜鉛：酸化チタン＝９０：１０（質量比））を用いてアルゴンガスに１０体積％の酸素ガスを混合して導入し、０．１Ｐａの圧力で、ＡＣマグネトロンスパッタを行い、電力密度とスパッタ時間を調整して厚さ４０ｎｍの亜鉛およびチタンの酸化物層（第２の亜鉛酸化物層、組成略称：ＴＺＯ）を形成した。
【００８０】
第２の亜鉛酸化物層上に、パラジウムを１．０質量％ドープした銀合金ターゲットを用いてアルゴンガスを導入しながら、０．３Ｐａの圧力で周波数１００ｋＨｚ、反転パルス幅５μｓｅｃのＤＣマグネトロンスパッタを行い、電力密度とスパッタ時間とを調整して厚さ１０ｎｍの金属層（第２の銀合金層）を形成した。
【００８１】
第２の銀合金層上に、酸化亜鉛および酸化チタンを混合し焼成して得たターゲット（酸化亜鉛：酸化チタン＝９０：１０（質量比））を用いてアルゴンガスに１０体積％の酸素ガスを混合して導入し、０．１Ｐａの圧力で、ＡＣマグネトロンスパッタを行い、電力密度とスパッタ時間を調整して厚さ４０ｎｍの亜鉛およびチタンの酸化物層（第３の亜鉛酸化物層、組成略称：ＴＺＯ）を形成した。
【００８２】
さらに、この日射反射積層膜（第３の亜鉛酸化物層）上に、ガリウム、インジウム、およびスズの酸化物ターゲット（ＡＧＣセラミックス社製、商品名：ＧＩＴターゲット）を用いてアルゴンガスに７体積％の酸素ガスを混合した混合ガスを導入しながら、０．１Ｐａの圧力で周波数１００ｋＨｚ、反転パルス幅１μｓｅｃのＤＣマグネトロンスパッタを行い、電力密度とスパッタ時間を調整して厚さ５ｎｍの保護層（屈折率２．０８）を形成した。さらに、保護層上に紫外線吸収剤を含む粘着フィルム（リンテック社製、商品名：ＰＵ−Ｖ）を貼り合わせて粘着層とし、屋外ディスプレイ用フィルムとした。
【００８３】
［例２］
金属層を形成する際に、パラジウムを１．０質量％ドープした銀合金ターゲットを用いる代わりに、金を１．０質量％ドープした銀合金ターゲットを用いた以外は例１と同様に屋外ディスプレイ用フィルムを作製した。
【００８４】
［例３］
酸化物層を形成する際に、亜鉛および酸化チタンを混合し焼成して得たターゲットの代わりに、酸化亜鉛および酸化アルミニウムを混合し焼成して得たターゲット（酸化亜鉛：酸化アルミニウム＝９７：３（質量比））を用いて亜鉛およびアルミニウムの酸化物層（亜鉛酸化物層、組成略称：ＡＺＯ）を形成した以外は例１と同様に屋外ディスプレイ用フィルムを作製した。
【００８５】
［例４］
日射反射積層膜を（２ｎ＋１）層［ｎ＝１］とし、酸化物層の厚さを４５ｎｍ、金属層の厚さを９ｎｍとした以外は例２と同様に屋外ディスプレイ用フィルムを作製した。
【００８６】
［例５］
日射反射積層膜を（２ｎ＋１）層［ｎ＝３］とし、第１と第３の金属層の厚さを１０ｎｍ、第２の金属層の厚さを１２ｎｍとした以外は例１と同様に屋外ディスプレイ用フィルムを作製した。なお、各酸化物層の厚さは４０ｎｍとした。
【００８７】
［例６］
金属層を形成する際に、パラジウムを１．０質量％ドープした銀合金ターゲットを用いる代わりに、金を１．０質量％ドープした銀合金ターゲットを用いた以外は例５と同様に屋外ディスプレイ用フィルムを作製した。
【００８８】
［例７］
日射反射積層膜を（２ｎ＋１）層［ｎ＝４］とし、第１および第４の金属層の厚さを９ｎｍ、第２および第３の金属層の厚さを１２ｎｍとした以外は例１と同様に屋外ディスプレイ用フィルムを作製した。なお、各酸化物層の厚さは４０ｎｍとした。
【００８９】
［例８］
金属層を形成する際に、パラジウムを１．０質量％ドープした銀合金ターゲットを用いる代わりに、金を１．０質量％ドープした銀合金ターゲットを用いた以外は例７と同様に屋外ディスプレイ用フィルムを作製した。
【００９０】
［例９］
日射反射積層膜を（２ｎ＋１）層［ｎ＝６］とし、酸化物層および金属層の厚さを表１に示す膜厚にした以外は例１と同様に屋外ディスプレイ用フィルムを作製した。なお、各酸化物層の厚さは３３ｎｍとした。
【００９１】
［例１０］
酸化物層を形成せず、金属層を形成する際に、パラジウムを１．０質量％ドープした銀合金ターゲットを用いる代わりに、純銀ターゲットを用いて厚さ１５ｎｍの金属層を１層のみ形成した以外は例１と同様に屋外ディスプレイ用フィルムを作製した。
【００９２】
［例１１］
金属層を形成せず、酸化物層を形成する際に、亜鉛および酸化チタンを混合し焼成して得たターゲットの代わりに、酸化インジウムおよび酸化スズを混合し焼成して得たターゲット（酸化インジウム：酸化スズ＝９０：１０（質量比））を用いてインジウムおよびスズの酸化物層（組成略称：ＩＴＯ）を１層のみ形成した以外は例１と同様にして屋外ディスプレイ用フィルムを作製した。
【００９３】
［例１２］
メチルエチルケトンに分散した濃度４０％のＡＴＯ分散液（御国色素製）の５００質量部とジペンタエリスリトールヘキサアクリレート固形分１００％（日本化薬社製）の１００質量部とダロキュアー１１７３（チバ・スペシャルティ・ケミカルズ製）の４重量部に溶剤メチルエチルケトン／プロピレングリコールモノメチルエーテル＝１／１の１００質量部を加えて撹拌し、熱線遮蔽ハードコート液とした。両面易接着性二軸延伸ＰＥＴフィルム（ＰＥＴフィルムの厚さ：５０μｍ、東レ社製「ルミラーＱＴ−７９」）の表面に上記熱線遮蔽ハードコート液を乾燥膜厚が２μｍとなるように塗布し、乾燥した後、高圧水銀灯により紫外線を照射して硬化膜が形成された屋外ディスプレイ用フィルムを作製した。
【００９４】
［例１３］
ｎ＝１とし、亜鉛および酸化チタンを混合し焼成して得たターゲットの代わりに、チタンの酸化物ターゲット（ＡＧＣセラミックス社製、商品名：ＴＸＯターゲット）を用いて第１の酸化物層として厚さ１５ｎｍの酸化チタン層（組成略称：ＴｉＯ２）を形成し、第１の酸化チタン層上に、銀ターゲットを用いて厚さ１２ｎｍの金属層を形成し、金属層の上に第２の酸化物層として厚さ２５ｎｍの酸化チタン層を形成した。
【００９５】
このようにして得られた屋外ディスプレイ用フィルムについて、上記方法により測定を行った。表１に結果をそれぞれ示す。
【００９６】
【表１】
2013246314.tif 000003
【００９７】
表１から明らかなように、本発明の屋外ディスプレイ用フィルムは、いずれも光学特性に優れることが認められる。このような屋外ディスプレイ用フィルムによれば、屋外で使用されるディスプレイを長寿命化できる。特に、例１〜３、５〜８のフィルムは、可視光線透過率（Ｔｖ）が６５％以上、可視光線反射率が１０％以下、日射反射率（Ｒｅ）が２５％以上、遮蔽係数が０．７未満となることが認められた。
【符号の説明】
【００９８】
１…屋外ディスプレイ用フィルム
２…ポリエステルフィルム
３…ハードコート層
４…日射反射積層膜
４１…第１の亜鉛酸化物層
４２…第１の銀合金層
４３…第２の亜鉛酸化物層
４４…第２の銀合金層
４５…第３の亜鉛酸化物層
５…保護層
６…粘着層
１０…フィルム付き前面板
１１…前面板
２０…ディスプレイ本体
３０…屋外用ディスプレイ
【図１】
2013246314.tif 000004
【図２】
2013246314.tif 000005
【図３】
2013246314.tif 000006
【図４】
2013246314.tif 000007
【図５】
2013246314.tif 000008
【図６】
2013246314.tif 000009
【図７】
2013246314.tif 000010